СПОСОБ ПРИМЕНЕНИЯ ИНГИБИТОРОВ КОРРОЗИИ НА ОСНОВЕ СЕРЫ ДЛЯ ОЦИНКОВАННЫХ МЕТАЛЛИЧЕСКИХ ПОВЕРХНОСТЕЙ

1. Способ ингибирования коррозии на оцинкованной металлической поверхности, включающий
(a) нанесение эффективного количества ингибирующего коррозию состава на оцинкованную металлическую поверхность с целью образования на указанной поверхности защитного слоя, при этом указанный состав включает соединение на основе сульфида, ингибирующее коррозию с образование белой ржавчины; и
(b) возможно, повторное нанесение защитного слоя через один или более интервалов времени путем повторного нанесения эффективного количества состава на оцинкованную металлическую поверхность.
2. Способ по п.1, в котором соединение на основе сульфида, ингибирующее коррозию с образованием белой ржавчины, выбирают из группы, состоящей из тиолов, висмутиолов, димеризованных висмутиолов, полимерных дитиокарбаматов, ксантатов и их сочетаний.
3. Способ по п.1, в котором оцинкованная металлическая поверхность является частью промышленной системы водоснабжения.
4. Способ по п.1, включающий приготовление раствора ингибирующего коррозию состава, включающего примерно от 0,001 мас.% до 100 мас.% соединения на основе сульфида, ингибирующего коррозию с образованием белой ржавчины.
5. Способ по п.1, включающий напыление или физическое нанесение эффективного количества указанного состава непосредственно на оцинкованную металлическую поверхность.
6. Способ по п.1, включающий погружение оцинкованной металлической поверхности в раствор, содержащий ингибирующий коррозию состав.
7. Способ по п.1, включающий смешивание пенообразующего агента с ингибирующим коррозию составом с образованием смеси и напыление эффективного количества этой смеси на оцинкованную металлическую поверхность для формирования защитного слоя.
8. Способ по п.1, включающий ряд других составов и повторение стадии (b) через один или более интервалов времени путем нанесения на оцинкованную поверхность одного из этих других составов.
9. Способ ингибирования коррозии в промышленной системе водоснабжения, которая по меньшей мере частично заполнена водой и имеет одну или более оцинкованных металлических поверхностей, включающий
(a) корректировку рН воды в промышленной системе водоснабжения до значений примерно от 6,5 до 8,2;
(b) введение эффективного количества ингибирующего коррозию состава, который включает одно или более соединений на основе сульфида, ингибирующих коррозию с образованием белой ржавчины, в воду промышленной системы водоснабжения, когда указанная система либо находится, либо не находится под нагрузкой;
(c) циркуляцию воды промышленной системы водоснабжения в течение некоторого интервала времени для приведения соединения на основе сульфида, ингибирующего коррозию с образованием белой ржавчины, в контакт с оцинкованной металлической поверхностью для формирования на оцинкованной металлической поверхности защитного слоя, если система не находилась под нагрузкой;
(d) работу системы в течение определенного интервала времени для приведения соединения на основе сульфида, ингибирующего коррозию с образованием белой ржавчины, в контакт с оцинкованной металлической поверхностью, для формирования на оцинкованной металлической поверхности защитного слоя, если система находилась под нагрузкой;
(е) возможно, повторное нанесение защитного слоя посредством:
i) отключения системы от нагрузки, повторной корректировки рН воды в системе до значений примерно от 6,5 до 8,2, повторного введения эффективного количества ингибирующего коррозию состава в воду указанной системы и циркуляции воды в системе; или
ii) сохранения системы под нагрузкой, повторной корректировки рН воды в системе до значений примерно от 6,5 до 8,2 и повторного введения эффективного количества ингибирующего коррозию состава в воду указанной системы; и
(f) работу промышленной системы водоснабжения под нагрузкой в течение одного или более дополнительных интервалов времени и, возможно, повторение стадии (е) через один или более дополнительных интервалов времени.
10. Способ по п.1, в котором промышленная система водоснабжения включает охлаждающую воду циркуляционной системы.
11. Способ по п.9, включающий корректировку рН воды в промышленной системе водоснабжения до значений примерно от 6,8 до 7,8.
12. Способ по п.9, в котором ингибирующий коррозию состав включает одно или более полиалкоксисоединений.
13. Способ по п.9, включающий добавление в воду промышленной системы водоснабжения другого состава, включающего одно или более полиалкоксисоединений, одновременно или последовательно с ингибирующим коррозию составом.
14. Способ по п.9. в котором ингибирующий коррозию состав включает примерно от 1 до 10000 ppm соединения на основе сульфида, ингибирующего коррозию с образованием белой ржавчины.
15. Способ по п.9, в котором ингибирующий коррозию состав включает одно или более соединений, выбранных из группы, состоящей из других ингибиторов коррозии, ингибиторов образования отложений, флуоресцентных трассеров и полимеров для обработки воды.
16. Способ по п.9, включающий добавление одного или более других ингибирующих коррозию или образование отложений составов, которые включают одно или более соединений, ингибирующих коррозию или образование отложений, с добавлением или без добавления одного или более соединений - флуоресцентных трассеров, одновременно или последовательно с ингибирующим коррозию составом.
17. Способ по п.9, в котором ингибирующий коррозию состав включает один или более других ингибиторов коррозии, выбранных из группы, состоящей из фосфатов, фосфонатов, фосфинатов, силикатов, молибдата, вольфрамата, бората, цинка и его солей, ванадата, хромата, поликарбоксилатов и их сочетаний.
18. Способ по п.9, включающий добавление, одновременно или последовательно с ингибирующим коррозию составом, одного или более полимеров для обработки воды, при этом указанный полимер выбирают из группы, состоящей из полиакриловой кислоты; полималеиновой кислоты; сополимеров и тройных полимеров акриловой кислоты; малеиновой кислоты; акриламида и акриламидопропилсульфоната; призматических полимеров; полимеров на основе сульфоната и тройных полимеров или сополимеров акриловой кислоты, акриламида и сульфометилированного акриламида.